(57)【特許請求の範囲】
【請求項１】
ねじれネマチック配向した液晶組成物を含む光学異方体フィルムであって、
ねじれネマチック配向の螺旋軸がフィルム法線方向とほぼ平行であり、
フィルムの厚みをｄ（μｍ）、ねじれネマチック相の螺旋ピッチをＰ（μｍ）とするとき、ｄ≧３×Ｐであり、かつＰ≦０．３μｍまたはＰ≧０．８μｍであり、
該液晶組成物はコレステリック相を示し、かつ下記反復単位（Ｉ）および（ＩＩ）を主たる構成単位とする直鎖または環状の液晶オリゴマー（Ａ）から選ばれる液晶オリゴマーを１種類以上含有し、
該液晶オリゴマー（Ａ）の１分子中の反復単位（Ｉ）および（ＩＩ）の数をそれぞれｎおよびｎ’とするとき、ｎおよびｎ’は１から２０までの整数であり、かつ４≦ｎ＋ｎ’≦２１であり、ｎ：ｎ’の比は２０：１〜１：２０であり、
液晶オリゴマー（Ａ）の反復単位（ＩＩ）の末端基が重合していることを特徴とする光学異方体フィルム。
【化１】
0003934690.tif 000031
【化２】
0003934690.tif 000032
〔式中、Ａは下式（ＩＩＩ）
【化３】
0003934690.tif 000033
で表される基であり、式（ＩＩＩ）において−Ｓｉ−Ｏ−は式（Ｉ）または（ＩＩ）の主鎖であり；
Ｒ１およびＲ２はそれぞれ独立に水素、炭素数１〜６のアルキル基またはフェニル基であり；
ｋおよびｋ’はそれぞれ独立に２から１０までの整数を表し；
ｍおよびｍ’はそれぞれ独立に０または１であり；
Ａｒ１、Ａｒ２およびＡｒ３はそれぞれ独立に１，４−フェニレン基、１，４−シクロヘキシレン基、ピリジン−２，５−ジイル基またはピリミジン−２，５−ジイル基であり；
Ｌ’は−ＣＨ２−Ｏ−、−Ｏ−ＣＨ２−、−ＣＯＯ−、−ＯＣＯ−、−ＣＨ２−ＣＨ２−、−ＣＨ＝Ｎ−、−Ｎ＝ＣＨ−または
【化４】
0003934690.tif 000034
で示される２価の基であり；
ｐ’は０または１であり；
Ｒは下式（ＶＩＩ）または（ＶＩＩＩ）
【化５】
0003934690.tif 000035
【化６】
0003934690.tif 000036
で表される光学活性基を示し、ここでＲ３は−Ｈまたは下式（ＩＸ）
【化７】
0003934690.tif 000037
を示し、ここにＲ４は−Ｈまたはメチル基を示し、Ｒ５は−ＨまたはＲ６を示し、Ｒ６は直鎖もしくは分岐を有する炭素数１〜２０のアルキル基または直鎖もしくは分岐を有する炭素数１〜２０のアルコキシカルボニル基を示し、分岐している場合は不斉炭素を有していてもよく；
Ｒ’は水素または炭素数１から５までのアルキル基である。〕
【請求項２】
該液晶組成物は、液晶オリゴマー（Ａ）から選ばれる１種類以上の液晶オリゴマーに加えて、重合性基を有する低分子化合物を１種類以上含有し、液晶オリゴマー（Ａ）の反復単位（ＩＩ）の末端基および／または重合性基を有する低分子化合物が重合していることを特徴とする請求項１記載の光学異方体フィルム。
【請求項３】
該液晶組成物は、液晶オリゴマー（Ａ）から選ばれる１種類以上の液晶オリゴマーに加えて、（Ａ）以外の液晶オリゴマー（Ｂ）から選ばれる１種類以上の液晶オリゴマーを含有し、該液晶オリゴマー（Ｂ）は下記反復単位（Ｖ）および（ＶＩ）を主たる構成単位とする直鎖または環状の液晶オリゴマーから選ばれ、該液晶オリゴマー（Ｂ）の１分子中の反復単位（Ｖ）および（ＶＩ）の数をそれぞれｎ’’およびｎ’’’とするとき、ｎ’’およびｎ’’’は独立に０から２０までの整数であり、かつ４≦ｎ’’＋ｎ’’’≦２１であり、液晶オリゴマー（Ａ）の反復単位（ＩＩ）の末端基および／または液晶オリゴマー（Ｂ）の反復単位（ＶＩ）の末端基が重合していることを特徴とする請求項１記載の光学異方体フィルム。
【化８】
0003934690.tif 000038
【化９】
0003934690.tif 000039
（式中、Ａ、Ｒ１、Ｒ２、ｋ’、ｍ’、ｐ’、Ｌ’、Ａｒ２、Ａｒ３およびＲ’は前記と同じ意味を示し；
ｋ’’は２から１０までの整数を表し；
ｍ’’は０または１であり；
Ａｒ４およびＡｒ５はそれぞれ独立に１，４−フェニレン基、１，４−シクロヘキシレン基、ピリジン−２，５−ジイル基またはピリミジン−２，５−ジイル基であり；
Ｌ’’は−ＣＨ２−Ｏ−、−Ｏ−ＣＨ２−、−ＣＯＯ−、−ＯＣＯ−、−ＣＨ２−ＣＨ２−、−ＣＨ＝Ｎ−、−Ｎ＝ＣＨ−または
【化１０】
0003934690.tif 000040
で示される２価の基であり；
ｐ’’は０または１であり；
Ｒ’’はハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基を示す。）
【請求項４】
該液晶組成物は、液晶オリゴマー（Ａ）から選ばれる１種類以上の液晶オリゴマーおよび液晶オリゴマー（Ｂ）から選ばれる１種類以上の液晶オリゴマーに加えて、重合性基を有する低分子化合物を１種類以上含有し、液晶オリゴマー（Ａ）の反復単位（ＩＩ）の末端基および／または液晶オリゴマー（Ｂ）の反復単位（ＶＩ）の末端基および／または重合性基を有する低分子化合物が重合していることを特徴とする請求項３記載の光学異方体フィルム。
【請求項５】
請求項１、２、３または４記載の液晶組成物をフィルムに成膜後、熱処理を行ないねじれネマチック配向の螺旋軸をフィルム法線方向にほぼ平行とした後、重合性基を重合することを特徴とする光学異方体フィルムの製造方法。
【請求項６】
請求項１、２、３または４記載の光学異方体フィルムと、表面に配向膜を有する透明または半透明である基材とが積層されてなる光学異方体フィルムと基材との積層体。
【請求項７】
基材がガラス板または高分子フィルムであることを特徴とする請求項６記載の光学異方体フィルムと基材との積層体。
【請求項８】
光学異方体フィルムと基材との積層体のみかけの屈折率が下記式（１）
【数１】
ｎＸ≧ｎＹ＞ｎＺ    （１）
（ここでｎＸ、ｎＹはそれぞれ積層体の面内の屈折率の最大値、最小値を表し、ｎＺは積層体の厚み方向の屈折率を表す。）
を満たすことを特徴とする請求項６記載の光学異方体フィルムと基材との積層体。
【請求項９】
電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、請求項１、２、３もしくは４記載の光学異方体フィルム、または請求項６もしくは７記載の光学異方体フィルムと基材との積層体から選ばれた少なくとも一つを含むことを特徴とする液晶表示装置。
【請求項１０】
電極を有する基板に挾持された、正の誘電率異方性を有し、電圧無印加時に基板に対してほぼ水平に配向した液晶層からなる液晶セルとその外側に配置される偏光フィルムとの間に、請求項１、２、３もしくは４記載の光学異方体フィルム、または請求項６もしくは７記載の積層体から選ばれた少なくとも一つを含むことを特徴とする液晶表示装置。
【請求項１１】
電極を有する基板に挾持された、負の誘電率異方性を有し、電圧無印加時に基板に対してほぼ垂直に配向した液晶層からなる液晶セルとその外側に配置される偏光フィルムとの間に、請求項１、２、３もしくは４記載の光学異方体フィルム、または請求項６もしくは７記載の積層体から選ばれた少なくとも一つを含むことを特徴とする液晶表示装置。
【発明の詳細な説明】
【０００１】
【産業上の利用分野】
本発明は液晶表示素子などに用いられる位相差フィルムの部材として有用な、液晶組成物を含む光学異方体フィルム、その製造方法、該光学異方体フィルムを用いた位相差フィルム、およびそれらを用いた液晶表示素子に関するものである。
【０００２】
【従来の技術】
液晶デイスプレイは、低電圧駆動、軽量などの優れた特徴を有しており、パーソナルコンピューターやワードプロセッサーなどに広く用いられている。液晶ディスプレイのほとんどは、ネマチック液晶を用いており、複屈折モードと旋光モードの２つの方式に大別される。複屈折モードを用いる液晶ディスプレイのほとんどは、ねじれ角が９０°以上の超ねじれネマチック液晶を用いた方式（以下ＳＴＮ方式と略することがある。）であり、低コストで大画面表示が可能である。しかしながら、ＳＴＮ方式は複屈折効果により表示を行なうため、黄色や青の着色が起こり、白黒表示ができないという欠点がある。
【０００３】
該ＳＴＮ方式において白黒表示を実現するために、超ねじれネマチック（以下ＳＴＮと略することがある。）液晶セルの上にセルギャップが同じで、ねじれ向きが逆の補償用液晶セルを重ねて色補償を行なう２層セル方式（特公昭６３―５３５２８号公報）が一部実用化されている。しかしながら、２層セル方式では液晶セルの法線方向からずれた斜め方向の色補償ができない。
また、ＳＴＮ方式以外の複屈折モードの表示方式として、負の誘電率異方性を有する液晶分子を基板に対して垂直方向に配向させたセルを用いる方式がある。この方式も電圧印加時に液晶分子が傾くことによるリターデーションの変化により表示を行う方式であるが、リターデーションの角度依存性が大きく、見る方向によって表示画面の色が変化するという問題点がある。
【０００４】
旋光モードの液晶ディスプレイの例としては９０°ねじれた分子配向を有する方式（以下ＴＮ方式と略することがある。）があり、代表的なものとして薄膜トランジスタやダイオードで各画素を駆動するパネルが実用化されている。しかし、ＴＮ方式においても、複屈折モードの場合と同じく見る方向によってコントラストや色が変化するという問題点がある。
【０００５】
以上の問題点は、液晶分子がその長軸方向と短軸方向で異なる屈折率を有する（屈折率異方性）ことに起因するものであり、液晶分子の屈折率異方性による液晶ディスプレイのコントラストや表示色の角度依存性を小さくするために、ＴＮセルの上に負の屈折率異方性を有するコレステリック液晶セルを重ねる方法（特開平４―３４６３１２号公報）やコレステリック相を示す高分子液晶を配向させた後、ガラス転移温度以下に急冷し配向を固定したフィルムを用いる方法（特開平６―１６６５３４号公報）が検討されている。
【０００６】
【発明が解決しようとする課題】
しかし、補償用のコレステリック液晶セルを用いる方法では、パネル全体が重く、厚くなると同時に製造コストも高くなり、好ましくない。また、コレステリック相を有する高分子化合物を用いる方法では、ガラス転移点以下に急冷することでコレステリック相構造の固定を行うことから、ガラス転移温度が室温より十分に高いものを使用する必要があるため、配向処理にかなりの高温を要し、製造上好ましくないという問題点がある。さらに、高分子化合物を用いた場合、屈折率異方性の温度依存性が、液晶セルに比べて小さいために、パネルを使用する温度が変化すると、補償用フィルムの屈折率異方性と、液晶セルの屈折率異方性のずれが生じ、視野角の改善効果が小さくなるという問題が生じる。
【０００７】
本発明の目的は、液晶セルの屈折率異方性に起因するコントラストや表示色の角度依存性を広い温度範囲で補償するために有効な、負の屈折率異方性を有する光学異方体フィルムおよびそれらの工業的な製造方法、並びに該光学異方体フィルムもしくは該光学異方体フィルムを含む位相差板およびこれらを用いたコントラストや表示色の角度依存性が少ない液晶表示装置を提供することにある。
【０００８】
【課題を解決するための手段】
本発明者らは上記の問題を解決するために鋭意検討した結果、ある特定の構造を有する重合性の液晶オリゴマーを含む、コレステリック相を示す液晶組成物を配向させた後、重合によりねじれネマチック構造を固定して得られるフィルムが、広い温度範囲で液晶セルのコントラストや表示色の角度依存性の低減に有効であることを見いだした。
本発明の製造方法により、水平配向処理をおこなった基材上でねじれネマチック配向を有する、液晶オリゴマー重合体を含む光学異方体フィルムを得ることができ、広い温度範囲でコントラストや表示色の角度依存性の少ない液晶表示素子が得られることを見いだし本発明を完成するに至った。
【０００９】
すなわち、本発明は、次に記す発明からなる。
〔１〕ねじれネマチック配向した液晶組成物を含む光学異方体フィルムであり、ねじれネマチック配向の螺旋軸がフィルム法線方向とほぼ平行であり、フィルムの厚みをｄ（μｍ）、ねじれネマチック相の螺旋ピッチをＰ（μｍ）とするとき、ｄ≧３×Ｐであり、かつＰ≦０．３μｍまたはＰ≧０．８μｍであり、該液晶組成物はコレステリック相を示し、かつ下記反復単位（Ｉ）および（ＩＩ）を主たる構成単位とする直鎖または環状の液晶オリゴマー（Ａ）から選ばれる液晶オリゴマーを１種類以上含有し、該液晶オリゴマー（Ａ）の１分子中の反復単位（Ｉ）および（ＩＩ）の数をそれぞれｎおよびｎ’とするとき、ｎおよびｎ’は１から２０までの整数であり、かつ４≦ｎ＋ｎ’≦２１であり、ｎ：ｎ’の比は２０：１〜１：２０であり、液晶オリゴマー（Ａ）の反復単位（ＩＩ）の末端基が重合していることを特徴とする光学異方体フィルム。
【化１２】
0003934690.tif 000002
【化１３】
0003934690.tif 000003
【００１０】
〔式中、Ａは下式（ＩＩＩ）または（ＩＶ）で表される基であり、式（ＩＩＩ）において−Ｓｉ−Ｏ−は式（Ｉ）または（ＩＩ）の主鎖であり、式（ＩＶ）において−Ｃ−ＣＨ2 −は式（Ｉ）または（ＩＩ）の主鎖であり、ＣＯＯ基は側鎖のＲ1 またはＲ2 ではない側鎖に位置する。式（Ｉ）においてＡが式（ＩＩＩ）のとき、および式（ＩＩ）においてＡが式（ＩＩＩ）のとき、Ｒ1 およびＲ2 はそれぞれ独立に水素、炭素数１〜６のアルキル基またはフェニル基である。式（Ｉ）においてＡが式（ＩＶ）のとき、および式（ＩＩ）においてＡが式（ＩＶ）のとき、Ｒ1 、Ｒ2 は独立に水素または炭素数１〜６のアルキル基である。
【００１１】
【化１４】
0003934690.tif 000004
【化１５】
0003934690.tif 000005
【００１２】
ｋとｋ’は独立に２から１０までの整数を表し、ｍとｍ’とは独立に０または１であり、Ａｒ1 、Ａｒ2 およびＡｒ3 は独立に１，４−フェニレン基、１，４−シクロヘキシレン基、ピリジン−２，５−ジイル基、ピリミジン−２、５−ジイル基であり、Ｌ’は−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−または
【化１６】
0003934690.tif 000006
で示される２価の基であり、ｐ’は独立に０または１であり、Ｒは光学活性基を示し、Ｒ’は水素または炭素数１から５までのアルキル基である。〕
【００１３】
〔２〕ねじれネマチック配向した液晶組成物を含む光学異方体フィルムであり、ねじれネマチック配向の螺旋軸がフィルム法線方向とほぼ平行であり、フィルムの厚みをｄ（μｍ）、ねじれネマチック相の螺旋ピッチをＰ（μｍ）とするとき、ｄ≧３×Ｐであり、かつＰ≦０．３μｍまたはＰ≧０．８μｍであり、該液晶組成物はコレステリック相を示し、かつ〔１〕記載の液晶オリゴマー（Ａ）から選ばれる１種類以上の液晶オリゴマーおよび重合性基を有する低分子化合物を１種類以上含有し、液晶オリゴマー（Ａ）の反復単位（ＩＩ）の末端基および／または重合性基を有する低分子化合物が重合していることを特徴とする光学異方体フィルム。
【００１４】
〔３〕ねじれネマチック配向した液晶組成物を含む光学異方体フィルムであり、ねじれネマチック配向の螺旋軸がフィルム法線方向とほぼ平行であり、フィルムの厚みをｄ（μｍ）、ねじれネマチック相の螺旋ピッチをＰ（μｍ）とするとき、ｄ≧３×Ｐであり、かつＰ≦０．３μｍまたはＰ≧０．８μｍであり、該液晶組成物はコレステリック相を示し、かつ〔１〕記載の液晶オリゴマー（Ａ）から選ばれる１種類以上の液晶オリゴマーおよび（Ａ）以外の液晶オリゴマー（Ｂ）から選ばれる１種類以上の液晶オリゴマーを含有し、該液晶オリゴマー（Ｂ）は下記反復単位（Ｖ）および（ＶＩ）を主たる構成単位とする直鎖または環状の液晶オリゴマーから選ばれ、該液晶オリゴマー（Ｂ）の１分子中の反復単位（Ｖ）および（ＶＩ）の数をそれぞれｎ’’およびｎ’’’とするとき、ｎ’’およびｎ’’’は独立に０から２０までの整数であり、かつ４≦ｎ’’＋ｎ’’’≦２１であり、液晶オリゴマー（Ａ）の反復単位（ＩＩ）の末端基および／または液晶オリゴマー（Ｂ）の反復単位（ＶＩ）の末端基が重合していることを特徴とする光学異方体フィルム。
【００１５】
【化１７】
0003934690.tif 000007
【化１８】
0003934690.tif 000008
【００１６】
（式中Ａ、Ｒ1 、Ｒ2 、ｋ’、ｍ’、ｐ’、Ｌ’、Ａｒ2 、Ａｒ3 およびＲ’は前記と同じ意味を示す。ｋ''は２から１０までの整数を表し、ｍ''は０または１であり、Ａｒ4 およびＡｒ5 は１，４−フェニレン基、１，４−シクロヘキシレン基、ピリジン−２，５−ジイル基、ピリミジン−２、５−ジイル基であり、Ｌ''は−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−または
【化１９】
0003934690.tif 000009
で示される２価の基であり、ｐ''は独立に０または１であり、Ｒ''はハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基を示す。）
【００１７】
〔４〕ねじれネマチック配向した液晶組成物を含む光学異方体フィルムであり、ねじれネマチック配向の螺旋軸がフィルム法線方向とほぼ平行であり、フィルムの厚みをｄ（μｍ）、ねじれネマチック相の螺旋ピッチをＰ（μｍ）とするとき、ｄ≧３×Ｐであり、かつＰ≦０．３μｍまたはＰ≧０．８μｍであり、該液晶組成物はコレステリック相を示し、かつ〔１〕記載の液晶オリゴマー（Ａ）から選ばれる１種類以上の液晶オリゴマーおよび〔３〕記載の液晶オリゴマー（Ｂ）から選ばれる１種類以上の液晶オリゴマーおよび重合性基を有する低分子化合物を１種類以上含有し、液晶オリゴマー（Ａ）の反復単位（ＩＩ）の末端基および／または液晶オリゴマー（Ｂ）の反復単位（ＶＩ）の末端基および／または重合性基を有する低分子化合物が重合していることを特徴とする光学異方体フィルム。
【００１８】
〔５〕〔１〕、〔２〕、〔３〕または〔４〕記載の光学異方体フィルムにおいて、Ｒが下式（ＶＩＩ）または（ＶＩＩＩ）で表される液晶オリゴマーを含むことを特徴とする光学異方体フィルム。
【化２０】
0003934690.tif 000010
【化２１】
0003934690.tif 000011
（ここでＲ3 は−Ｈまたは下式（ＩＸ）を示し、
【化２２】
0003934690.tif 000012
Ｒ4 は−Ｈまたはメチル基を示し、Ｒ5 は−ＨまたはＲ6 を示し、Ｒ6 は直鎖または分岐を有する炭素数１〜２０のアルキル基または直鎖または分岐を有する炭素数１〜２０のアルコキシカルボニル基を示し、分岐している場合は不斉炭素を有していてもよい。）
【００１９】
〔６〕前記の〔１〕、〔２〕、〔３〕、〔４〕または〔５〕記載の液晶組成物をフィルムに成膜後、熱処理を行ないねじれネマチック配向の螺旋軸をフィルム法線方向にほぼ平行とした後、重合性基を重合することを特徴とする光学異方体フィルムの製造方法。
〔７〕前記の〔１〕、〔２〕、〔３〕、〔４〕または〔５〕記載の光学異方体フィルムと、表面に配向膜を有する透明または半透明である基材とが積層されてなる光学異方体フィルムと基材との積層体。
【００２０】
〔８〕基材がガラス板または高分子フィルムであることを特徴とする〔７〕記載の光学異方体フィルムと基材との積層体。
〔９〕光学異方体フィルムと基材との積層体のみかけの屈折率が下記式（１）
【数２】
ｎX ≧ｎY ＞ｎZ   （１）
（ここでｎX 、ｎY はそれぞれ積層体の面内の屈折率の最大値、最小値を表し、ｎZ は積層体の厚み方向の屈折率を表す。）
を満たすことを特徴とする〔７〕記載の光学異方体フィルムと基材との積層体。
【００２１】
〔１０〕電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、〔１〕、〔２〕、〔３〕、〔４〕または〔５〕記載の光学異方体フィルム、または〔７〕もしくは〔８〕記載の光学異方体フィルムと基材との積層体から選ばれた少なくとも一つを含むことを特徴とする液晶表示装置。
〔１１〕電極を有する基板に挾持された、正の誘電率異方性を有し、電圧無印加時に基板に対してほぼ水平に配向した液晶層からなる液晶セルとその外側に配置される偏光フィルムとの間に、〔１〕、〔２〕、〔３〕、〔４〕または〔５〕記載の光学異方体フィルム、または〔７〕もしくは〔８〕記載の積層体から選ばれた少なくとも一つを含むことを特徴とする液晶表示装置。
【００２２】
〔１２〕電極を有する基板に挾持された、負の誘電率異方性を有し、電圧無印加時に基板に対してほぼ垂直に配向した液晶層からなる液晶セルとその外側に配置される偏光フィルムとの間に、〔１〕、〔２〕、〔３〕、〔４〕または〔５〕記載の光学異方体フィルム、または〔７〕もしくは〔８〕記載の積層体から選ばれた少なくとも一つを含むことを特徴とする液晶表示装置。
【００２３】
次に本発明を詳細に説明する。
本発明に用いる液晶オリゴマー（Ａ）は反復単位（Ｉ）および（ＩＩ）からなる側鎖型液晶オリゴマーである。側鎖型液晶オリゴマーの、骨格鎖はポリ−１−アルキルアクリル酸エステル、ポリシロキサンなどが例示され、直鎖あるいは環状のものが利用できるが、液晶オリゴマーの化学的安定性の観点から、環状の構造が好ましい。ポリ−１−アルキルアクリル酸エステルではポリメタクリル酸エステルまたはポリアクリル酸エステルが好ましく、より好ましくはポリメタクリル酸エステルである。
これらの中で、ポリシロキサン系の側鎖型液晶オリゴマーが好ましい。液晶性を与える基（以下、メソゲン基ということがある。）は屈曲鎖（以下、スペーサーということがある。）を介して、主鎖と結合したものが一般的に使用できる。
【００２４】
側鎖型液晶オリゴマー（Ａ）は、液晶状態を示す上限の温度について特に制限はないが、基材との積層時の乾燥や配向処理のために、液晶相から等方相への転移温度（以下、液晶相／等方相の転移温度と記すことがある。）が好ましくは２００℃以下になるように、さらに好ましくは１７０℃以下となるように、特に好ましくは１５０℃以下となるようにスペーサーの長さやメソゲン基の種類、重合度を選択することが好ましい。これら液晶オリゴマーの結晶相またはガラス相と液晶相との転移温度については特に制限はなく、室温以下の転移温度でも使用できる。
【００２５】
本発明で用いる側鎖型液晶オリゴマーは、屈折率の異方性を持たせるために配向させることが必要であるが、その操作の容易さを決める要因として液晶オリゴマー（Ａ）反復単位の数が重要である。反復単位の数が大きいと粘度が高く、また液晶転移温度が高いために、配向に高温や長時間が必要になり、また反復単位の数が小さいと配向が室温状態で緩和するので好ましくない。反復単位の数ｎとｎ’はそれぞれ独立に１から２０までの整数であり、ｎとｎ’の合計が４から２１となるように選ばれる。液晶オリゴマーの配向性と重合後の配向の固定の観点から、ｎとｎ’の比は２０：１から１：２０の範囲であり、より好ましくは５：１から１：１０である。ｎとｎ’の比の制御は後述のようにこれら液晶オリゴマーを合成するときに行なうことができる。
【００２６】
側鎖型液晶オリゴマーは主鎖とメソゲン基を結ぶスペーサーによっても、液晶転移温度、配向性が影響される。短いスペーサーではメソゲン基の配向性が良好でなく、また長いスペーサーではメソゲン基の配向後の緩和が起こりやすいことから、スペーサーとして、炭素数２から１０までのアルキレン基またはアルキレンオキシ基が好ましい。特に高配向性の観点から炭素数２から６までのアルキレン基またはアルキレンオキシ基が好ましい。また、合成の容易さから、アルキレンオキシ基がより好ましい。具体的には好ましい基として−（ＣＨ2 ）2 −、−（ＣＨ2 ）3 −、−（ＣＨ2 ）4 −、−（ＣＨ2 ）5 −、−（ＣＨ2 ）6 −、−（ＣＨ2 ）3 −Ｏ−、−（ＣＨ2 ）4 −Ｏ−、−（ＣＨ2 ）5 −Ｏ−、−（ＣＨ2 ）6 −Ｏ−が例示される。
【００２７】
本発明の光学異方体フィルムでは、屈折率の異方性が大きいことが工業上有利である。このためには、メソゲン基は屈折率異方性の大きな基が好ましい。このようなメソゲン基を与える構造としては、反復単位（Ｉ）または（ＩＩ）式中のＡｒ1 、Ａｒ2 、Ａｒ3 が、それぞれ独立に１，４−フェニレン基、１，４−シクロヘキシレン基、ピリジン−２，５−ジイル基またはピリミジン−２，５−ジイル基のものが挙げられる。より好ましくは、Ａｒ1 、Ａｒ2 およびＡｒ3 がそれぞれ独立に１，４−フェニレン基、ピリジン−２，５−ジイル基、ピリミジン−２，５−ジイル基であり、さらに好ましくは１，４−フェニレン基である。
【００２８】
反復単位（Ｉ）におけるＲ基は液晶オリゴマーのコレステリック相の発現に寄与することから、光学活性基であることが必須であり、コレステリック相の安定化の観点から、下記構造を有する基が好ましい。
【化２３】
0003934690.tif 000013
または
【化２４】
0003934690.tif 000014
【００２９】
（ここでＲ3 は−Ｈまたは下式を示し、
【化２５】
0003934690.tif 000015
Ｒ4 は−Ｈまたはメチル基を示し、Ｒ5 は−ＨまたはＲ6 を示し、Ｒ6 は直鎖または分岐を有する炭素数１〜２０のアルキル基または直鎖または分岐を有する炭素数１〜２０のアルコキシカルボニル基を示し、分岐している場合は不斉炭素を有していてもよい。）
【００３０】
反復単位（Ｉ）を持つ直鎖状もしくは環状の液晶オリゴマーに用いられるメソゲン基を表１および表２に例示する。
ここで、例えば、表１におけるスペーサーの欄の番号１は反復単位（Ｉ）において、―Ａｒ1 ―Ｒが
【化２６】
0003934690.tif 000016
であり、Ｒ3 基が
【化２７】
0003934690.tif 000017
であり、スペーサーの―（ＣＨ2 ）k ―（Ｏ）m −が―（ＣＨ2 ）3 ―である反復単位（ｋ＝３、ｍ＝０の場合）を表す。以下の番号も同様の意味であり、表２以下においても同様の意味である。
【００３１】
【表１】
0003934690.tif 000018
【００３２】
【表２】
0003934690.tif 000019
【００３３】
このうち、より好ましい構造としては番号１〜６および番号３１〜３６の反復単位が挙げられる。
【００３４】
反復単位（ＩＩ）におけるＡｒ2 とＡｒ3 を結合する２価の基Ｌ’としては、−ＣＨ2 −Ｏ−、−Ｏ−ＣＨ2 −、−ＣＯＯ−、−ＯＣＯ−、−ＣＨ2 −ＣＨ2 −、−ＣＨ＝Ｎ−、−Ｎ＝ＣＨ−もしくは
【化２８】
0003934690.tif 000020
である基、またはＡｒ2 とＡｒ3 が直接結合した基が挙げられる。さらに結合基Ｌ' は−ＣＨ2 −ＣＨ2 −、−ＣＯＯ−、−ＯＣＯ−基が好ましく、さらに好ましくは−ＣＯＯ−基である。
【００３５】
反復単位（ＩＩ）における末端基は、液晶オリゴマーの配向を重合により固定する基である。重合基としては−ＯＣＯ−Ｃ（Ｒ’）＝ＣＨ2 （Ｒ’は水素あるいは炭素数１〜５のアルキル基を表す）であり、アクリレート基、メタアクリレート基が例示される。これらの基の重合方法には特に制限はないが、ラジカル開始剤による光重合や熱重合が例示され、操作の簡便さや配向の固定の効率の観点から、光重合が好ましい。光重合の開始剤としては公知のものが利用できる。
【００３６】
反復単位（ＩＩ）を持つ直鎖状もしくは環状の液晶オリゴマーに用いられる重合性のメソゲン基を表３および表４に例示する。
【００３７】
【表３】
0003934690.tif 000021
【００３８】
【表４】
0003934690.tif 000022
【００３９】
これらの重合性のメソゲン基の中で、メタクリレート基を有する番号６７〜７２、７９〜８４、９１〜９６、１３９〜１４４、１５１〜１５６の基が好ましく、より好ましくは番号７９〜８４の基である。これらのメソゲン基は直鎖、または環状ポリシロキサン系主鎖に結合したものが、良好な特性を示すことから好ましく、より好ましくは環状ポリシロキサンに結合したものである。
【００４０】
本発明の光学異方体フィルムにおいては、可視光の選択反射によるフィルムの着色を避けるために、用いる液晶組成物のコレステリック相螺旋ピッチ長を０．３μｍ以下または０．８μｍ以上に調整する必要がある。液晶組成物のコレステリック相螺旋ピッチ長は、液晶オリゴマー（Ａ）のメソゲンの構造によっても、反複単位（Ｉ）および（ＩＩ）の比率を変化することによっても制御できる。
【００４１】
液晶オリゴマー（Ａ）の合成方法としては特公昭６３―４１４００号公報や特公昭６３―４７７５９号公報や特開平２―１４９５４４号公報に記載の方法が採用できる。例えばポリシロキサン鎖に該側鎖のメソゲン基を付加させる方法やメソゲン基を屈曲性のスペーサー基を介して有するアクリル酸エステルやメタクリル酸エステルを重合する方法が例示される。
【００４２】
ポリシロキサン鎖にメソゲン基を付加する場合には、反復単位（Ｉ）または（ＩＩ）の側鎖のメソゲン基と同じ構造を有し、スペーサーであるアルキレンオキシ基を生成する末端に不飽和２重結合を有するω−アルケニルオキシ基を有する反応原料をポリシロキサンと白金触媒下に反応させることで得られる。この反応時に、非重合性のメソゲン基と重合性のメソゲン基に対応する反応原料仕込み比率で２種類のメソゲン基の結合比率を制御することができる。同様に、主鎖がアクリル酸エステル系またはα−アルキルーアクリル酸エステル系では相当するメソゲン基を有する２種類のモノマーを共重合する際にモノマーの仕込み比率を制御することで重合性メソゲン基と非重合性のメソゲン基の比率を制御できる。
このようにして得られた液晶オリゴマーは、コレステリック相を示すものが好ましく用いられる。
【００４３】
液晶組成物の螺旋ピッチ長を制御する別の方法としては、液晶オリゴマー（Ａ）に他の液晶オリゴマーや低分子化合物を混合する方法が挙げられる。オリゴマー（Ａ）に他の液晶オリゴマーを混合する場合、混合する液晶オリゴマーとしては、液晶オリゴマー（Ａ）から選ばれる液晶オリゴマーの他に、反復単位（Ｖ）および（ＶＩ）を主成分とする液晶オリゴマー（Ｂ）が挙げられる。
【００４４】
本発明で用いる側鎖型液晶オリゴマーは、屈折率の異方性を持たせるために配向させることが必要であるが、その操作の容易さを決める要因として液晶オリゴマー（Ｂ）の反復単位の数が重要である。反復単位の数が大きいと粘度が高く、また液晶転移温度が高いために、配向に高温や長時間が必要になり、また反復単位の数が小さいと配向が室温状態で緩和するので好ましくない。反復単位の数ｎ''とｎ''' はそれぞれ独立に０から２０までの整数であり、ｎ''とｎ''' の合計が４から２１となるように選ばれる。ｎ''とｎ''' の比は任意に選ぶことができ、ｎ''とｎ''' の比の制御はこれら液晶オリゴマーを合成するときに行なうことができる。
【００４５】
側鎖型液晶オリゴマーは主鎖とメソゲン基を結ぶスペーサーによっても、液晶転移温度、配向性が影響される。短いスペーサーではメソゲン基の配向性が良好でなく、また長いスペーサーではメソゲン基の配向後の緩和が起こりやすいことから、スペーサーとして、炭素数２から１０までのアルキレン基またはアルキレンオキシ基が好ましい。特に高配向性の観点から炭素数２から６までのアルキレン基またはアルキレンオキシ基が好ましい。また、合成の容易さから、アルキレンオキシ基がより好ましい。具体的には好ましい基として−（ＣＨ2 ）2 −、−（ＣＨ2 ）3 −、−（ＣＨ2 ）4 −、−（ＣＨ2 ）5 −、−（ＣＨ2 ）6 −、−（ＣＨ2 ）3 −Ｏ−、−（ＣＨ2 ）4 −Ｏ−、−（ＣＨ2 ）5 −Ｏ−、−（ＣＨ2 ）6 −Ｏ−が例示される。
【００４６】
得られる光学異方体フィルムの屈折率異方性を大きくするために、液晶オリゴマー（Ｂ）においても、メソゲン基は屈折率異方性の大きな基が好ましい。このようなメソゲン基を与える構造としては、反復単位（Ｖ）および（ＶＩ）式中のＡｒ２、Ａｒ３、Ａｒ４およびＡｒ５が、それぞれ独立に１，４−フェニレン基、１，４−シクロヘキシレン基、ピリジン−２，５−ジイル基またはピリミジン−２，５−ジイル基のものが挙げられる。より好ましくは、Ａｒ２、Ａｒ３、Ａｒ４およびＡｒ５がそれぞれ独立に１，４−フェニレン基、ピリジン−２，５−ジイル基、ピリミジン−２，５−ジイル基であり、さらに好ましくは１，４−フェニレン基である。
反復単位（Ｖ）および（ＶＩ）式中のＡｒ２およびＡｒ３、Ａｒ４およびＡｒ５を結合する２価の基Ｌ’、Ｌ’’としては、−ＣＨ２−Ｏ−、−Ｏ−ＣＨ２−、−ＣＯＯ−、−ＯＣＯ−、−ＣＨ２−ＣＨ２−、−ＣＨ＝Ｎ−、−Ｎ＝ＣＨ−もしくは
【化２９】
0003934690.tif 000023
である基、またはＡｒ２とＡｒ３またはＡｒ４とＡｒ５が直接結合した基が挙げられる。さらに結合基Ｌ’およびＬ’’は、それぞれ独立に−ＣＨ２−ＣＨ２−、−ＣＯＯ−または−ＯＣＯ−基が好ましく、さらに好ましくは−ＣＯＯ−基である。
【００４７】
反復単位（Ｖ）におけるＲ''基は、メソゲン基の誘電率異方性や配向性に影響するため、屈折率異方性の高い液晶オリゴマーフィルムを得る観点から、ハロゲン、シアノ基、炭素数１〜１０のアルキル基、炭素数１〜１０のアルコキシ基、炭素数６〜１０のアリール基、または炭素数１〜１０のアルキル基もしくは炭素数１〜１０のアルコキシ基を有するベンゾイルオキシ基が選ばれる。好ましくは、シアノ基、炭素数１〜１０のアルキル基または炭素数１〜１０のアルコキシ基であり、より好ましくはシアノ基である。
【００４８】
反復単位（Ｖ）に示される繰り返し単位を有する直鎖状もしくは環状の液晶オリゴマーに用いられるメソゲン基を表５、表６、表７および表８に例示する。
【００４９】
【表５】
0003934690.tif 000024
【００５０】
【表６】
0003934690.tif 000025
【００５１】
【表７】
0003934690.tif 000026
【００５２】
【表８】
0003934690.tif 000027
【００５３】
これらのメソゲン基のなかで、シアノ基を有する番号１５９〜１６２、１８７〜１９２、２１７〜２２２、３３７〜３４２および３６７〜３７２の基が好ましく、より好ましくは番号１８７〜１９２である。これらのメソゲン基はポリシロキサン系主鎖に結合したものが高い配向性を示すことから好ましく、より好ましくは環状シロキサンに結合したものである。
【００５４】
反復単位（ＶＩ）における末端基は、液晶オリゴマーの配向を重合により固定する基である。重合基としては−ＯＣＯ−Ｃ（Ｒ’）＝ＣＨ2 （Ｒ’は水素または炭素数１〜５のアルキル基を表す）であり、アクリレート基、メタクリレート基が例示される。これらの基の重合方法には特に制限はないが、ラジカル開始剤による光重合や熱重合が例示され、操作の簡便さや配向の固定の効率の観点から、光重合が好ましい。光重合の開始剤としては公知のものが利用できる。
【００５５】
反復単位（ＶＩ）を持つ直鎖状もしくは環状の液晶オリゴマーに用いられる重合性のメソゲン基としては表３および表４と同じものが例示される。
表３および表４記載の重合性のメソゲン基の中で、メタクリレート基を有する番号６７〜７２、７９〜８４、９１〜９６、１３９〜１４４、１５１〜１５６の基が好ましく、より好ましくは番号７９〜８４の基である。これらのメソゲン基は直鎖、または環状ポリシロキサン系主鎖に結合したものが、良好な特性を示すことから好ましく、より好ましくは環状ポリシロキサンに結合したものである。
【００５６】
液晶オリゴマー（Ｂ）の合成方法としては液晶オリゴマー（Ａ）と同様の方法が採用できる。
このようにして得られる液晶オリゴマー（Ｂ）はネマチック相を示すのものが好ましい。また、液晶オリゴマー（Ａ）、または液晶オリゴマー（Ａ）と（Ｂ）の混合物に低分子化合物を混合してコレステリック相螺旋ピッチ長を制御する場合、光学異方体フィルムの製造において液晶組成物を配向後重合させるため、重合後の相溶性が重要である。このため、用いる低分子化合物は重合性基を有しているものが好ましい。
【００５７】
また、液晶オリゴマーに添加する重合性の低分子化合物の構造としては、均一に混合するために、液晶相を示すものが好ましい。
重合性低分子化合物としては、以下のような化合物が例示されるが、これらは本発明に用いることができる低分子化合物を限定するものではない。
【化３０】
0003934690.tif 000028
（上記具体例において、ａは１〜１０の整数を表し、ｂは０〜１０の整数を表し、Ｒは炭素数１〜１０の直鎖または分岐のアルキル基またはアルコキシ基を示す。Ｒが分岐している場合は光学活性であってもよい。）
また、低分子化合物の添加量は液晶組成物の０〜５０ｗｔ％が好ましく、より好ましくは０〜４０％である。低分子化合物の添加量が５０％を超えると、成膜性や配向の安定性が損なわれる可能性がある。
【００５８】
本発明の光学異方体フィルムの製造法は液晶組成物を成膜した後、熱処理を行い、ねじれネマチック配向の螺旋軸をフィルム法線方向にほぼ平行とした後、重合性基を重合する方法である。液晶組成物を成膜する方法としては特に制限はないが、平滑な基材上に成膜することが一般的である。基材上に成膜した光学異方体フィルムは基材からはがして使用することもできるし、基材とともに使用することもできるが成膜に用いた基材とともに使用するのが一般的である。用いる基材としては透明または半透明の基材が好ましく、具体的にはガラスなどの無機質基板や、高分子フィルムなどが挙げられる。
無機質基板としては透明もしくは半透明のガラス板、または液晶セルに使用されるガラス板の外側や、Ｓｉ、Ａｌ、Ｍｇ、Ｚｒなどの酸化物やフッ化物などの無機化合物やセラミックスが例示される。
【００５９】
高分子フィルムとしてはポリカーボネート、ポリスルホン、ポリアリレート、ポリエーテルスルホン、２酢酸セルロース、３酢酸セルロース、ポリスチレン、エチレンビニルアルコール共重合体、ポリエチレンテレフタレート、ポリエチレンナフタレートなどが例示され、より好ましくはポリカーボネート、ポリスルホン、３酢酸セルロース、ポリエチレンテレフタレート、ポリスチレンが例示される。
【００６０】
用いる高分子フィルムの厚みは特に制限はないが、０．８μｍ以上５００μｍ以下が好ましく、より好ましくは１０μｍ以上３００μｍ以下、さらに好ましくは４０μｍ以上２００μｍ以下である。
これらの高分子フィルムの製造方法としては、溶剤キャスト法、押出成形法、プレス成形法などの成形方法を用いればよい。
また、基材が高分子フィルムの場合は、後述するように液晶オリゴマーの熱処理を行うに際し、用いる基材のガラス転移温度、または添加材が添加されている基材では基材の流動温度以上では基材の変形が生じるなどの製法上の問題を避けるために、熱処理温度に応じた基材を選択することが好ましい。
【００６１】
本発明の光学異方体フィルムにおいては、液晶組成物をねじれネマチック配向の螺旋軸がフィルム法線方向と平行になるように配向させるが、このようなねじれネマチック配向を実現するには、基板表面に水平配向処理を行うのが一般的である。
水平配向処理法としてはラビング法や斜方蒸着法など公知の方法を用いることができるが、工業化の点からラビング法がより好ましい。
ラビング法を用いる場合、液晶オリゴマーを成膜する前の基材を直接ラビングするか、基材上に配向膜を形成した後ラビング処理を行なうが、配向の安定性の点から配向膜を形成後ラビング処理を行う方法が好ましい。
【００６２】
配向膜としては液晶分子を水平配向させるものであれば公知のものが使用可能である。例えばポリイミド、ポリアミド、ポリビニルアルコールなどが例示される。
配向膜の塗布法としてはロールコート法、グラビアコート法、バーコート法、スピンコート法、スプレーコート法、プリント法、ディッピング法などが例示される。
配向膜の膜厚については、一般的に０．０１μｍ以上であれば配向性能を発揮するが、配向膜が厚すぎると作業性が悪くなることから、０．０１〜５．０μｍが好ましく、さらに好ましくは０．０２〜３．０μｍである。
【００６３】
次いで、塗布した配向膜の種類に応じて、乾燥、硬化などの後処理を行ったのち、配向膜のラビングを行う。ラビング方法としては特に制限はなく、公知の方法を用いることができる。例えば、ラビングローラーを用いる場合は、ラビングローラーの材質や、ラビングローラーの配向膜への押し込み量、基材に対するローラーの移動速度、ラビング回数などに特に制限はなく、配向膜の種類や、液晶オリゴマーの種類などに応じて、最適な条件を選択すればよい。
【００６４】
斜方蒸着法としては、無機物の斜方蒸着膜を使う方法が例示され、無機物としては蒸着時に柱状成長するものが好ましく、ＳｉＯ、ＳｉＯ２、ＳｉＯｘ（ここで１＜ｘ＜２）、ＭｇＯ、ＭｇＯｙ（ここで０＜ｙ＜１）、ＭｇＦ２、Ｐｔ、ＺｎＯ、ＭｏＯ３、ＷＯ３、Ｔａ２Ｏ５、ＳｎＯ２、ＣｅＯ２、ＬｉＮｂＯ３、ＬｉＴａＯ３、ＺｒＯ２、Ｂｉ２Ｏ３、ＴｉＺｒＯ４、ＨｆＯ２などが例示され、この中でもＳｉＯ、ＳｉＯ２、ＳｉＯｘ（ここで１＜ｘ＜２）、ＭｇＯ、ＭｇＯｙ（ここで０＜ｙ＜１）、ＭｇＦ２、Ｐｔ、ＺｎＯが好ましく用いられ、更に好ましくはＳｉＯ、ＳｉＯ２、ＳｉＯｘ（ここで１＜ｘ＜２）が用いられる。
斜方蒸着法については、抵抗加熱による蒸着や、電子線加熱による蒸着方法やスパッタリング法が例示される。高融点の無機物を蒸着するため電子線加熱による蒸着法やスパッタリング法が好ましい。蒸着の際の真空度は特に制限はないが、蒸着膜の均一性の観点から圧力の上限が決まり、生産性の観点から圧力の下限が決まる。具体的には１×１０−３〜１×１０−７Ｔｏｒｒが例示され、好ましくは５×１０−４〜５×１０−６Ｔｏｒｒである。
無機物の蒸着速度については、蒸着速度が小さいと生産性が悪くなり、蒸着速度が大きいと蒸着膜の均一性が悪くなることから、蒸着速度は０．０１〜１０ｎｍ／秒が好ましく、更に好ましくは０．１〜５ｎｍ／秒である。
蒸着した無機物の膜厚については、膜厚が薄いと配向が悪くなり、膜厚が厚いと生産性が悪くなることから、０．０１μｍ〜１０００μｍが例示され、好ましくは０．０５〜１００μｍ、更に好ましくは０．１〜５μｍである。
【００６５】
次いで水平配向処理を施した基材上に液晶組成物を成膜する。該液晶組成物の成膜方法としては、液晶組成物を溶液状態で塗布する方法、等方相状態で塗布する方法が例示され、溶液状態から塗布する方法が好ましい。塗布方法としては通常のロールコート法、グラビアコート法、バーコート法、スピンコート法、スプレーコート法、プリント法、デッピング法などが例示される。
【００６６】
得られるフィルムの厚みとしては０. １〜２０μｍが好ましく、さらに好ましくは０. ５〜１０μｍであり、特に好ましくは１〜７μｍである。０. １μｍより薄いと光学的な特性の発現が小さくなり、２０μｍを超えると経済的に好ましくない。
また、フィルムの厚みは、用いる液晶組成物の螺旋ピッチ長も考慮して設定する必要がある。すなわち、得られるフィルムの厚みは用いる液晶組成物のコレステリック相螺旋ピッチ長の好ましくは３倍以上、さらに好ましくは５倍以上、特に好ましくは１０倍以上の厚みが望ましい。フィルムの厚みが小さいと、コレステリック相の旋光性により偏光板を直交させた状態でも光の漏れが生じ、液晶セルに搭載した場合、コントラストの低下につながり好ましくない。
【００６７】
次いで、液晶組成物の熱処理を行う。熱処理温度をＴt （℃）、液晶組成物の結晶相またはガラス相から液晶相への転移温度をＴg （℃）、基材や配向膜の変形が生じる温度をＴk （℃）と書くことにすると、熱処理温度は（Ｔg ＋３０）≦Ｔt ≦（Ｔk −３０）が好ましく、（Ｔg ＋４０）≦Ｔt ≦（Ｔk −４０）の範囲で熱処理することがより好ましく、製造の容易さを考えると６０〜２００℃の範囲で行うことが好ましい。熱処理時間はあまり短いとねじれネマチック配向が実現せず、あまり長いと工業的に好ましくないので、０．２分以上２０時間以下が好ましく、１分以上１時間以下がさらに好ましい。
以上の熱処理により、液晶組成物は、フィルム法線方向に平行な螺旋軸を有するねじれネマチック配向をするようになる。熱処理における加熱速度、冷却速度については特に制限はない。
【００６８】
次いで、ねじれネマチック配向を固定化するために、液晶組成物を重合する。重合方法としては配向を保持したままで重合することが必要であるから、光重合、γ線などの放射線重合や熱重合が例示される。光重合や熱重合では公知の重合開始剤を用いることができる。これらの重合方法の中で工程の簡単さから、光重合と熱重合が好ましく、さらに、配向の保持の良好さから光重合がより好ましい。
光重合を行う場合の照射光強度は、フィルムの厚みや用いる液晶オリゴマーの種類に応じて最適値を選択すればよいが、好ましくは０．０１〜５．０Ｊ／ｃｍ2 の範囲であり、より好ましくは０．１〜３．０Ｊ／ｃｍ2 である。照射光量が０．０１Ｊ／ｃｍ2 より少ない場合は重合基の反応が不十分となる可能性があり、５．０Ｊ／ｃｍ2 より多いと製造コスト上問題である。
【００６９】
本発明の液晶表示装置は、電極を有する基板に挟持された、正の誘電率異方性を有し、電圧無印加時にほぼ水平にかつ螺旋軸を基板に垂直方向にねじれ配向した液晶層からなる液晶セルと、その外側に配置される偏光フィルムとの間に、本発明の光学異方体フィルム、または光学異方体フィルムと基材との積層体から選ばれた少なくとも一つを含むものである。本発明の液晶表示装置における電圧無印加時にほぼ水平にかつ螺旋軸を基板に垂直方向にねじれ配向した液晶層からなる液晶セルの具体例としては、ねじれ角が約９０度のＴＮ型液晶セルやねじれ角が１８０度から３００度のＳＴＮ型液晶セルが挙げられる。本発明の液晶表示装置においては偏光板および本発明の光学異方体フィルムの配置方法は特に限定されず、要求特性に応じて適当な配置を選ぶことができる。また、該液晶表示装置において、光学異方体フィルムは偏光板と液晶セルの間であれば、液晶セルの片側のみに配置されていてもよいし、両側に配置されていてもよい。
【００７０】
また、本発明の液晶表示装置は、電極を有する基板に挾持された、正の誘電率異方性を有し、電圧無印加時に基板に対してほぼ水平に配向した液晶層からなる液晶セルとその外側に配置される偏光フィルムとの間に、本発明の光学異方体フィルム、または光学異方体フィルムと基材との積層体から選ばれた少なくとも一つを含むものである。本発明の液晶表示装置における正の誘電率異方性を有し、電圧無印加時に基板に対してほぼ水平に配向した液晶層からなる液晶セルの具体例としては前記のＴＮ型液晶セルまたはＳＴＮ型液晶セルにおいて、ねじれ角をほぼ０度としたものが挙げられる。液晶セルにおけるねじれ角は、液晶材料に添加するねじれ剤の量や、上下基板の配向処理によって調節することができる。本発明の液晶表示装置においては偏光板および本発明の光学異方体フィルムの配置方法は特に限定されず、要求特性に応じて適当な配置を選ぶことができる。また、該液晶表示装置において、光学異方体フィルムは偏光板と液晶セルの間であれば、液晶セルの片側のみに配置されていてもよいし、両側に配置されていてもよい。
【００７１】
また、本発明の液晶表示装置は、電極を有する基板に挾持された、負の誘電率異方性を有し、電圧無印加時に基板に対してほぼ垂直に配向した液晶層からなる液晶セルとその外側に配置される偏光フィルムとの間に、本発明の光学異方体フィルム、または光学異方体フィルムと基材との積層体から選ばれた少なくとも一つを含むものである。本発明の液晶表示装置における電極を有する基板に挾持された、負の誘電率異方性を有し、電圧無印加時に基板に対してほぼ垂直に配向した液晶層からなる液晶セルは、例えば垂直配向処理を施した基板に液晶材料を挟持して作製することができる。本発明の液晶表示装置においては偏光板および本発明の光学異方体フィルムの配置方法は特に限定されず、要求特性に応じて適当な配置を選ぶことができる。また該液晶表示装置において、光学異方体フィルムは偏光板と液晶セルの間であれば、液晶セルの片側のみに配置されていてもよいし、両側に配置されていてもよい。
【００７２】
【実施例】
以下、実施例により本発明を詳細に説明するが、本発明はこれに限定されるものではない。
液晶オリゴマーの相転移温度は走査型示差熱量計（ＤＳＣ）および偏光顕微鏡によるテクスチャー観察により決定した。
また、得られた光学異方体フィルムが負の屈折率異方性を有することは、光学異方体フィルム法線に垂直な面内のリターデーションが０であること、および水平面からフィルムを傾けるとレターデーションが増加することにより確認した。
なお、レターデーションの測定は偏光顕微鏡で５４６ｎｍの光でセナルモン法を用いて行った。
【００７３】
実施例１
洗浄したガラス基板にポリイミド配向膜をスピンコート法により成膜し、２００℃で３時間熱処理した。得られた配向膜の膜厚は約０．０２μｍであった。次いで配向膜をラビングマシーンを用いてラビングした。
特公昭６３−４１４００号公報記載の方法と同様にして、下記のビニルモノマー（１）と（２）を７：３の混合比でペンタメチルシクロペンタシロキサンと反応させ環状ペンタシロキサン液晶オリゴマーを得た。
【化３１】
0003934690.tif 000029
【００７４】
この液晶オリゴマーのガラス転移温度は１４℃、等方相への転移温度は１１４℃であり、１４℃〜１１４℃でコレステリック相を示した。また、この液晶オリゴマーとネマチック液晶との組成物の選択反射波長の測定値より外挿した結果、液晶オリゴマー単独の選択反射波長は２８０ｎｍであった。この波長よりこの液晶オリゴマーのコレステリック相螺旋ピッチは０．２μｍと計算される。
得られた液晶オリゴマーをトルエンに４０％になるよう溶解し、さらに光重合開始剤としてイルガキュア―９０７（チバガイギー社製）を液晶オリゴマーに対して２．０ｗｔ％になるように混合した。この溶液をポリイミド配向膜付きガラス基板にスピンコートした。得られた液晶オリゴマーフィルムは白濁しており、偏光顕微鏡で観察したところ、全く配向していなかった。
次いで、この液晶オリゴマーフィルムを８０℃で５分加熱した後、高圧水銀ランプを用いて積算光量が０．２Ｊ／ｃｍ2 になるように紫外線を照射した。
得られた液晶オリゴマー重合物フィルムの膜厚は６μｍでコレステリック相螺旋ピッチの３０倍であり、可視光の選択反射による着色は認められなかった。この液晶オリゴマー重合物フィルムはクロスニコル下で消光し、光学異方体フィルムであり、レターデーションはほぼ０であった。また５０°傾けたときのレターデーションは４６ｎｍであった。
【００７５】
実施例２
洗浄したガラス基板にポリビニルアルコール配向膜をスピンコート法により成膜し、１００℃で１時間熱処理した。得られた配向膜の膜厚は約０. ０５μｍであった。次いで配向膜をラビングマシーンを用いてラビングした。
特公昭６３−４１４００号公報記載の方法と同様にして、下記のビニルモノマー（３）をペンタメチルシクロペンタシロキサンと反応させて環状ペンタシロキサン液晶オリゴマーを得た。
【化３２】
0003934690.tif 000030
【００７６】
この液晶オリゴマーのガラス転移温度は２０℃、等方相への転移温度は９７℃であり、２０℃〜９７℃でネマチック相を示した。
得られた液晶オリゴマーと実施例１で用いた液晶オリゴマーを５：９５（重量比）で混合し、トルエンに固形分が３０ｗｔ％になるよう溶解し、さらに光重合開始剤としてイルガキュア―９０７（チバガイギー社製）を液晶オリゴマーに対して２．０ｗｔ％になるように混合した。この溶液をポリビニルアルコール配向膜付きガラス基板にスピンコートした。
得られた液晶オリゴマーフィルムは偏光顕微鏡で観察した結果、コレステリック相を示していることが確認された。また、この液晶オリゴマーは白濁しており、偏光顕微鏡で観察したところ、全く配向していなかった。
次いで、この液晶オリゴマーフィルムを等方相となる温度から徐冷し、配向させた後、高圧水銀ランプを用いて積算光量が０．２Ｊ／ｃｍ2 になるように紫外線を照射した。
得られた液晶オリゴマー重合物フィルムの膜厚は３μｍで可視光の選択反射による着色は認められなかった。この液晶オリゴマー重合物フィルムはクロスニコル下で消光し、光学異方体フィルムであり、レターデーションはほぼ０であった。また５０°傾けたときのレターデーションは２１ｎｍであった。
【００７７】
実施例３
洗浄したガラス基板にポリビニルアルコール配向膜をスピンコート法により成膜し、１００℃で１時間熱処理した。得られた配向膜の膜厚は約０. ０５μｍであった。次いで配向膜をラビングマシーンを用いてラビングした。
特公昭６３−４１４００号公報記載の方法と同様にして、実施例１で用いたビニルモノマー（２）および実施例２で用いたビニルモノマー（３）を１：１の比でペンタメチルシクロペンタシロキサンと反応させ環状ペンタシロキサン液晶オリゴマーを得た。
この液晶オリゴマーのガラス転移温度は１９℃、等方相への転移温度は１１８℃であり、１９℃〜１１８℃でスメクチック相を示した。
得られた液晶オリゴマーと実施例１で用いた液晶オリゴマーを１０：９０（重量比）で混合し、トルエンに固形分が３０ｗｔ％になるよう溶解し、さらに光重合開始剤としてイルガキュア―９０７（チバガイギー社製）を液晶オリゴマーに対して２．０ｗｔ％になるように混合した。この溶液をポリビニルアルコール配向膜付きガラス基板にスピンコートした。
【００７８】
得られた液晶オリゴマーフィルムは偏光顕微鏡で観察した結果、コレステリック相を示していることが確認された。またこの液晶オリゴマーは白濁しており、偏光顕微鏡で観察したところ、全く配向していなかった。
次いで、この液晶オリゴマーフィルムを等方相となる温度から徐冷し、配向させた後、高圧水銀ランプを用いて積算光量が０．２Ｊ／ｃｍ2 になるように紫外線を照射した。
得られた液晶オリゴマー重合物フィルムの膜厚は４μｍで可視光の選択反射による着色は認められなかった。この液晶オリゴマー重合物フィルムはクロスニコル下で消光し、光学異方体フィルムであり、レターデーションはほぼ０であった。また５０°傾けたときのレターデーションは１５ｎｍであった。
実施例１〜３で得られた光学異方体フィルムをＴＮ液晶セルと偏光板の間に挿入すると、コントラストの視野角依存性の少ないＴＮ液晶パネルが得られる。
【００７９】
【発明の効果】
本発明の、負の屈折率異方性を有する光学異方体フィルムを用いることで広視野角の位相差板が得られる。
また、これらをＴＮやＳＴＮ型液晶表示装置に適用することにより、液晶表示装置の表示特性、特に視野角特性を著しく向上させることができる。
さらに、本発明の光学異方体フィルムは、屈折率異方性の温度依存性が液晶パネルに近いことから、広い温度範囲において液晶セルの視野角特性を改善することができる。